(57)【要約】本発明は、プラスチック材からなる基板（１）を具備する、レーザによりマークされた情報媒体に関するものであり、該基板（１）は可視波長に対して透明な膜（２）で覆われるものである。本発明によると、この透明な膜（２）は第二のマーキング色素を含んでおり、この色素はレーザの波長の吸収材である。
2005512858.tif 000002
【特許請求の範囲】
【請求項１】
プラスチック材からなる基板（１）を具備する、レーザによりマークされた情報媒体であり、該基板（１）が可視波長に対して透明な膜（２）で覆われ、第一のマーキング色素を含んでおり、さらに、この透明な膜（２）が第二のマーキング色素を含んでおり、この色素がレーザの波長の吸収材であることを特徴とする情報媒体。
【請求項２】
前記第一の色素が二酸化チタンであることを特徴とする、請求項１に記載の情報媒体。
【請求項３】
前記第二の色素が、ＴｉＯ2、Ｎｂ2Ｏ5、Ｓｂ2Ｏ3、ＷＯ3、ＺｎＯ、Ｃｕ2ＯおよびＺｎＳの中から選定されることを特徴とする、請求項１または請求項２に記載の情報媒体。
【請求項４】
基板（１）の前記プラスチック材が、ＡＢＳの基質であることを特徴とする、請求項１〜３のいずれか一つに記載の情報媒体。
【請求項５】
可視波長に対して透明な前記膜（２）が、アクリル酸塩の基質で構成されることを特徴とする、請求項１〜４のいずれか一つに記載の情報媒体。
【請求項６】
基板（１）の中の二酸化チタンの重量濃度が、４〜８％であることを特徴とする、請求項２〜５のいずれか一つに記載の情報媒体。
【請求項７】
前記第二の色素が、可視波長に対して透明な前記膜（２）の中での重量濃度が４〜７％のＴｉＯ2であることを特徴とする、請求項３に記載の情報媒体。
【請求項８】
前記第二の色素が、可視波長に対して透明な前記膜（２）の中での重量濃度が４〜１２％のＷＯ3であることを特徴とする、請求項３に記載の情報媒体。
【発明の詳細な説明】
【技術分野】
【０００１】
本発明は、レーザによりマークされた情報媒体に関するものである。
【０００２】
より正確に述べると、本発明は、プラスチック材からなる基板を具備する、レーザによりマークされた情報媒体に関するものであって、該基板は可視波長に対して透明な膜で覆われ、第一のマーキング色素を含むものである。
【背景技術】
【０００３】
この種類の情報媒体は、欧州特許第０９８７１２１号明細書および国際公開第９５／３４２６３号パンフレットから知られているものである。
【０００４】
このような情報媒体は、しばしばカードで構成されており、該カードの基板は、二酸化チタンを充填したＡＢＳを注入したもので構成され、可視波長に対して透明なワニスの膜で覆われている。
【０００５】
一般的にこの基板は、白色色素である二酸化チタンの濃度により特殊な白色をしている。二酸化チタンはまた、波長が１０２４ｎｍのＹＡＧレーザ（イットリウムアルミニウムガーネット・レーザ）の照射のもとで黒色になる、レーザによるマーキング色素である。そこで情報は実際には、レーザの照射、基板に含まれている二酸化チタンのイオン化、および灰青色のプラズマの発生によって、このようなカード上に実現される。
【０００６】
しかしながら、基板を特殊な白色に着色するという要請を考慮に入れると、基板中の二酸化チタンの濃度は一定に保たれ、簡単に変更することはできないため、この灰色のマーキングの品質が不十分であることは明白である。このことはカードの美観に有害であり、またたとえば、そのように印刷されたバーコードの場合のように、利用上も深刻な問題を引き起こす恐れがある。
【０００７】
情報の対比が不足するというこの問題を解決するため、基板中のＡＢＳおよび色素の組成の検討を計画することができる。しかしながら一般的には、カードの製造者と基板の第一の材料の製造者は異なり、したがってこのような変更を行う場合、前者は後者に依存することになる。
【０００８】
他方、この基板上には、印刷を保護するのに役立ち、光沢および美的な外観を与え、さらにカードを個人の好みに合わせることができるワニスで構成された、可視波長に対して透明な膜が沈着している。
【発明の開示】
【発明が解決しようとする課題】
【０００９】
本発明は、このような媒体によって媒介される情報の対比が不足するというこの問題を、基板の第一の材料を変更することなしに解決するものである。
【課題を解決するための手段】
【００１０】
そのため本発明にかなう形では、透明な膜は第二のマーキング色素を含んでおり、この色素はレーザの波長の吸収材である。
【００１１】
好ましくは、第一の色素は二酸化チタンである。
【００１２】
また有利には、第二の色素はＴｉＯ2、Ｎｂ2Ｏ5、Ｓｂ2Ｏ3、ＷＯ3、ＺｎＯ、Ｃｕ2ＯおよびＺｎＳの中から選定される。
【００１３】
好ましくは、基板のプラスチック材はＡＢＳの基質である。
【００１４】
好ましくは、可視波長に対して透明な膜は、アクリル酸塩の基質で構成されるものである。
【００１５】
特定の実施態様によると、基板中の二酸化チタンの重量濃度は４〜８％であり、第二の色素は、可視波長に対して透明な膜の中での重量濃度が４〜７％のＴｉＯ2、あるいは可視波長に対して透明な膜の中での重量濃度が４〜１２％のＷＯ3である。
【発明を実施するための最良の形態】
【００１６】
以下、好ましい実施態様による図面を参照しながら、本発明についてより詳細に説明する。
【００１７】
基板１は、ＡＢＳの基質、すなわちポリ（アクリロニトリル・ブタジエン・スチレン）と、被覆力および高い不透明度を呈する不溶性物質である色素、すなわち良好な熱的安定性を示す高性能の白色色素である二酸化チタンと、たとえばＣａＣＯ3、ＢａＳＯ4、ＭｇＯ、Ａｌ2Ｏ3またはＳｉＯ2のような、被覆力および低い不透明度を有する不溶性物質である充填物とで構成されている。
【００１８】
基質はまた、ポリスチレンまたはＰＥＴからなることがある。
【００１９】
この基板１は、可視波長に対して透明な材料の膜２、すなわちアクリル酸塩で構成されるワニスで覆われている。このワニスはまたマーキング色素を含んでいる。ワニスの透明度を保護するため、この色素は透明で、きわめて濃度の低いＮｂ2Ｏ5、Ｓｂ2Ｏ3、ＷＯ3、ＺｎＯ、または二酸化チタンからなることがある。
【００２０】
基板１のＡＢＳの基質中にある二酸化チタンの重量濃度は４〜８％である。一方ワニス２のアクリル酸塩の基質中にあるマーキング色素の重量濃度は、マーキングと透明な膜の透明度の間に必要な妥協を考慮すると、色素に応じて４〜１２％となる。
【００２１】
有利には、第二の色素は、ＴｉＯ2の白色を考慮すると、可視波長に対して透明な膜の中での重量濃度が４〜７％のＴｉＯ2、または可視波長に対して透明な膜の中での重量濃度が４〜１２％のＷＯ3である。
【００２２】
ワニス２の膜の表面にレーザ３を照射することにより、三つのメカニズムが発生する：
・基板１およびワニス２の色素によるレーザ照射の吸収、
・吸収されたエネルギーの変換に起因する熱の発生、および基板１およびワニス２の中への熱の拡散、
・表面電子のアブレーションと電子／正孔の対の生成とによるイオン化、および色の再結合と発色によるプラズマの生成。
【００２３】
したがって、表面２の透明な膜に含まれる色素は二つの面に作用する、すなわち、レーザ照射を吸収した後、該色素は、吸収されたエネルギーを基板１の二酸化チタンに伝達して、この基板の黒色マーキングの作用を強化すると共に、それ自体がイオン化して、それ自体黒色を発してマーキングを増加させる。
【００２４】
そのようにして、良質の濃い黒色マーキングが得られる。
【図面の簡単な説明】
【００２５】
【図１】本発明の説明図である。
【符号の説明】
【００２６】
１  基板
２  ワニス
３  レーザ
【図１】
2005512858.tif 000003
【国際調査報告】
2005512858.tif 000004
2005512858.tif 000005
2005512858.tif 000006
2005512858.tif 000007
2005512858.tif 000008
2005512858.tif 000009